(57)【要約】【目的】大きな充電容量を示し、経済的に製造でき、電圧が十分であり、マルチサイクルで再充電する場合にその容量が保持される電極物質およびバッテリを提供する。【構成】ＡａＭｂＸｃＯ（３ｃ＋１）  ，ここで、（ａ）  Ａは少なくとも１つのアルカリ金属で、０＜ａ≦６；（ｂ）  Ｍは少なくとも１つのレドックス活性元素で、１≦ｂ≦４；（ｃ）  ＸはＰ、Ａｓ、Ｓｂ、Ｓｉ、Ｇｅ、Ｖ、Ｓおよびそれらの組み合わせよりなる群から選択され；（ｄ）２≦ｃ≦５である、活物質およびこれを使用したバッテリである。【特許請求の範囲】
【請求項１】
下記の公称一般式に示される化合物。
ＡａＭｂＸｃＯ（３ｃ＋１）  ，     
ここで、
（ａ）  Ａは少なくとも１つのアルカリ金属で、０＜ａ≦６；
（ｂ）  Ｍは少なくとも１つのレドックス活性元素で、１≦ｂ≦４；
（ｃ）  ＸはＰ、Ａｓ、Ｓｂ、Ｓｉ、Ｇｅ、Ｖ、Ｓおよびそれらの組み合わせよりなる群から選択され；
（ｄ）２≦ｃ≦５であり、
ここで、Ａ、Ｍ、Ｘ、ａ、ｂおよびｃは前記化合物の電気的中性を保持するように選択される。
【請求項２】
前記Ａは、Ｌｉ、Ｎａ、Ｋおよびそれらの組み合わせよりなる群から選択された請求項１記載の化合物。
【請求項３】
前記ＡはＬｉである請求項２記載の化合物。
【請求項４】
前記Ｍは、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項１記載の化合物。
【請求項５】
前記ＭはＭ’ｌＭ”ｍであり、Ｍ’は少なくとも１つのレドックス活性元素であり、Ｍ”は少なくとも１つの非レドックス活性元素であって、ｌ＋ｍ＝ｂである請求項１記載の化合物。
【請求項６】
前記Ｍ’は、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項５記載の化合物。
【請求項７】
前記Ｍ”は、Ｂｅ、Ｍｇ、Ｃａ、Ｓｒ、Ｂａ、Ｚｎ、Ｃｄおよびそれらの組み合わせよりなる群から選択される請求項６記載の化合物。
【請求項８】
前記Ｍ”は、Ｓｃ、Ｙ、Ｌａ、Ｂ、Ａｌ、Ｇａ、Ｉｎおよびそれらの組み合わせよりなる群から選択される請求項６記載の化合物。
【請求項９】
前記Ｍ”は、Ｂｅ、Ｍｇ、Ｃａ、Ｓｒ、Ｂａ、Ｚｎ、Ｃｄおよびそれらの組み合わせよりなる群から選択される請求項５記載の化合物。
【請求項１０】
前記Ｍ”は、Ｓｃ、Ｙ、Ｌａ、Ｂ、Ａｌ、Ｇａ、Ｉｎおよびそれらの組み合わせよりなる群から選択される請求項５記載の化合物。
【請求項１１】
前記ＭはＭ１ｄＭ２ｅＭ３ｆであり、ここで
（ａ）Ｍ１は少なくとも１つのレドックス活性元素；
（ｂ）Ｍ２は少なくとも１つの２＋の酸化状態の非レドックス活性元素；
（ｃ）Ｍ３は少なくとも１つの３＋の酸化状態の非レドックス活性元素；
（ｄ）（ｄ＋ｅ＋ｆ）＝ｂ；
であり、Ａ、Ｍ１、Ｍ２、Ｍ３、Ｘ、ａ、ｃ、ｄ、ｅおよびｆは前記化合物の電気的中性を保持するように選択される請求項１記載の化合物。
【請求項１２】
前記Ｍ１は、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項１１記載の化合物。
【請求項１３】
前記Ｍ２は、Ｂｅ、Ｍｇ、Ｃａ、Ｓｒ、Ｂａ、Ｚｎ、Ｃｄおよびそれらの組み合わせよりなる群から選択される請求項１１記載の化合物。
【請求項１４】
前記Ｍ３は、Ｓｃ、Ｙ、Ｌａ、Ｂ、Ａｌ、Ｇａ、Ｉｎおよびそれらの組み合わせよりなる群から選択される請求項１１記載の化合物。
【請求項１５】
前記ＸはＰである請求項１記載の化合物。
【請求項１６】
前記ＡはＬｉである請求項１５記載の化合物。
【請求項１７】
前記Ｘは、ＰおよびＳｉの組み合わせである請求項１記載の化合物。
【請求項１８】
下記の公称一般式に示される化合物を含む第１の電極、
ＡａＭｂＸｃＯ（３ｃ＋１）  ，     
ここで、
（ａ）  Ａは少なくとも１つのアルカリ金属で、０＜ａ≦６；
（ｂ）  Ｍは少なくとも１つのレドックス活性元素で、１≦ｂ≦４；
（ｃ）  ＸはＰ、Ａｓ、Ｓｂ、Ｓｉ、Ｇｅ、Ｖ、Ｓおよびそれらの組み合わせよりなる群から選択され；
（ｄ）２≦ｃ≦５であり、
ここで、Ａ、Ｍ、Ｘ、ａ、ｂおよびｃは前記化合物の電気的中性を保持するように選択される：と、
第２の電極：
および前記第１および第２の電極とイオン移動関係にある電解質：
とを含むバッテリ。
【請求項１９】
前記Ａは、Ｌｉ、Ｎａ、Ｋおよびそれらの組み合わせよりなる群から選択された請求項１８記載のバッテリ。
【請求項２０】
前記ＡはＬｉである請求項１９記載のバッテリ。
【請求項２１】
前記Ｍは、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項１８記載のバッテリ。
【請求項２２】
前記ＭはＭ’ｌＭ”ｍであり、Ｍ’は少なくとも１つのレドックス活性元素であり、Ｍ”は少なくとも１つの非レドックス活性元素であって、ｌ＋ｍ＝ｂである請求項１８記載のバッテリ。
【請求項２３】
前記Ｍ’は、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項２２記載のバッテリ。
【請求項２４】
前記Ｍ”は、Ｂｅ、Ｍｇ、Ｃａ、Ｓｒ、Ｂａ、Ｚｎ、Ｃｄおよびそれらの組み合わせよりなる群から選択される請求項２３記載のバッテリ。
【請求項２５】
前記Ｍ”は、Ｓｃ、Ｙ、Ｌａ、Ｂ、Ａｌ、Ｇａ、Ｉｎおよびそれらの組み合わせよりなる群から選択される請求項２３記載のバッテリ。
【請求項２６】
前記Ｍ”は、Ｂｅ、Ｍｇ、Ｃａ、Ｓｒ、Ｂａ、Ｚｎ、Ｃｄおよびそれらの組み合わせよりなる群から選択される請求項２２記載のバッテリ。
【請求項２７】
前記Ｍ”は、Ｓｃ、Ｙ、Ｌａ、Ｂ、Ａｌ、Ｇａ、Ｉｎおよびそれらの組み合わせよりなる群から選択される請求項２２記載のバッテリ。
【請求項２８】
前記ＭはＭ１ｄＭ２ｅＭ３ｆであり、ここで
（ａ）Ｍ１は少なくとも１つのレドックス活性元素；
（ｂ）Ｍ２は少なくとも１つの２＋の酸化状態の非レドックス活性元素；
（ｃ）Ｍ３は少なくとも１つの３＋の酸化状態の非レドックス活性元素；
（ｄ）（ｄ＋ｅ＋ｆ）＝ｂ；
であり、Ａ、Ｍ１、Ｍ２、Ｍ３、Ｘ、ａ、ｃ、ｄ、ｅおよびｆは前記バッテリの電気的中性を保持するように選択される請求項１８記載のバッテリ。
【請求項２９】
前記Ｍ１は、Ｔｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される請求項２８記載のバッテリ。
【請求項３０】
前記Ｍ２は、Ｂｅ、Ｍｇ、Ｃａ、Ｓｒ、Ｂａ、Ｚｎ、Ｃｄおよびそれらの組み合わせよりなる群から選択される請求項２８記載のバッテリ。
【請求項３１】
前記Ｍ３は、Ｓｃ、Ｙ、Ｌａ、Ｂ、Ａｌ、Ｇａ、Ｉｎおよびそれらの組み合わせよりなる群から選択される請求項２８記載のバッテリ。
【請求項３２】
前記ＸはＰである請求項１８記載のバッテリ。
【請求項３３】
前記ＡはＬｉである請求項３２記載のバッテリ。
【請求項３４】
前記Ｘは、ＰおよびＳｉの組み合わせである請求項１８記載のバッテリ。
【発明の詳細な説明】
【技術分野】
【０００１】
本発明は、電極活物質として有用なオリゴリン酸塩をベースとした電極活物質、前記活物質を製造する方法および前記物質を使用した電気化学セルに関する。
【背景技術】
【０００２】
バッテリは１あるいはそれ以上の電気化学セルからなり、それぞれの前記セルは、正極、負極および電解質あるいは前記負極と正極間のイオン性電荷担体の移動を容易にする物質を含んでいる。前記セルが充電されるとき、カチオンは正極から電解質に移動し、そして同時に前記電解質より負極に移動する。放電中に、カチオンは負極から電解質に移動し、同時に電解質から正極に移動する。
【０００３】
このようなバッテリの正極は、一般に、イオンが放出挿入可能な結晶格子構造あるいは骨格を有する電気化学活物質を含んでいる。前記結晶格子構造あるいは骨格から、イオンを抽出し、次いで再挿入することができ、および／またはイオンを挿入あるいはインターカレートし、次いで抽出することができる。
【０００４】
一般に、正極電極物質は前記カチオン（たとえば、Ｌｉ＋、Ｎａ＋など）と高い反応自由エネルギを示し、多量の前記カチオンを放出、挿入可能で、前記カチオンの挿入、放出時にその格子構造を保持可能であり、カチオンを迅速に拡散可能で、高い電気伝導性を示し、前記バッテリの電解質系に意味あるほど溶解せず、容易にそして経済的に製造可能である必要がある。
【特許文献１】米国特許第４，４７７，５４１号
【特許文献２】米国特許第６，１３６，４７２号
【発明の開示】
【発明が解決しようとする課題】
【０００５】
あいにく、多くの存在するナシコンベースの電極物質は、経済的に製造できず、電圧が不十分であり、また充電容量が小さく、マルチサイクルで再充電する場合にその能力が低下する。したがって、大きな充電容量を示し、経済的に製造でき、電圧が十分であり、マルチサイクルで再充電する場合にその容量が保持される電極物質が現在必要とされている。
【課題を解決するための手段】
【０００６】
本発明は、下記の公称一般式に示される新規なアルカリ金属含有オリゴリン酸塩電極活物質を提供する。
ＡａＭｂＸｃＯ（３ｃ＋１）  ，
ここで、
（ａ）  Ａは少なくとも１つのアルカリ金属で、０＜ａ≦６；
（ｂ）  Ｍは少なくとも１つのレドックス活性元素で、１≦ｂ≦４；
（ｃ）  ＸはＰ、Ａｓ、Ｓｂ、Ｓｉ、Ｇｅ、Ｖ、Ｓおよびそれらの組み合わせよりなる群から選択され；
（ｄ）２≦ｃ≦５である。
ここで、Ａ、Ｍ、Ｘ、ａ、ｂおよびｃは前記化合物の電気的中性を保持するように選択される。
【０００７】
本発明は、また、この発明の電極活物質を使用した電極を提供する。さらに、本発明の電極活物質を有する第１の電極、相応の活物質を有する第２の電極および電解質を含むバッテリを提供する。１つの実施態様において、本発明による新規な電極活物質は正極（カソード）活物質として使用され、相応の負極（アノード）とアルカリ金属カチオンを可逆的にサイクルさせるために使用される。
【発明の効果】
【０００８】
本発明の新規の電極物質、電極およびバッテリは当業界で知られているこのような物質および装置を上回る効果を発揮することが見いだされた。このような効果には、容量の増加、イオン伝導性、電気伝導性、サイクル容量上、可逆性の向上およびコスト低減のうち１以上を含む。本発明による特殊な効果および実施態様は下記の詳細な記載より明らかになる。しかしながら、このような詳細な記載および特殊な実施例は、これらの好ましい実施態様を説明するものであり、単なる例示であって、本発明の範囲を限定するものではないことを理解すべきである。
【発明を実施するための最良の形態】
【０００９】
本発明は発電用の電気化学セルに使用される電極活物質を提供する。それぞれの電気化学セルは正極、負極および前記正極および負極の両者とのイオン移動において、前記両者間のイオン性電荷の担体となる電解質を含む。”バッテリ”は、１以上の発電用の電気化学セルを有する装置を指す。マルチセルバッテリを製造するため、２以上の電気化学セルを組み合わせあるいは”スタック化”することもできる。
【００１０】
本発明による電極活物質は負極、正極あるいはその両者に使用することができる。好ましくは、本発明による活物質は正極に使用される。ここで使用される”負極”および”正極”は、バッテリの放電中、バッテリの充電中にそれぞれ酸化および還元が行われる電極を指し、酸化、還元のサイトは可逆的である。
【００１１】
電極活物質
本発明は、オリゴリン酸塩ベース電極活物質（ここでは”電極活物質”という）を提供する。前記電極活物質は下記の一般式（Ｉ）で示される。
ＡａＭｂＸｃＯ（３ｃ＋１）  ，（Ｉ）
【００１２】
”公称一般式”の語は、原子種（たとえば、Ａ、Ｍ、ＸおよびＯ）の相対的な割合が２〜５％のオーダーで、さらに典型的には１〜３％のオーダーで僅かに変化することを示す。
【００１３】
一般式（Ｉ）のＡはアルカリ金属あるいはアルカリ金属の組み合わせである。１つの実施態様では、ＡはＬｉ（リチウム）、Ｎａ（ナトリウム）、Ｋ（カリウム）およびそれらの組み合わせよりなる群から選択される。ＡはＬｉとＮａの組み合わせ、ＬｉとＫの組み合わせ、ＬｉとＮａおよびＫの組み合わせであることができる。他の実施態様では、ＡはＮａあるいはＮａとＫの組み合わせであることができる。好ましい実施態様では、ＡはＬｉである。
【００１４】
ここで使用される、１つの成分あるいは成分の組み合わせが選択されることが可能な元素種、物質あるいは他の成分の列挙は、列挙成分およびそれらの組み合わせの副次的な可能な全ての組み合わせを含むものである。加えて、”好ましい”および”好ましくは”は、所定の環境下で、所定の利益を与える本発明の実施態様を指す。しかしながら、他の実施態様も、同様な環境下あるいは他の環境下で好ましい可能性がある。加えて、１以上の好ましい実施態様の列挙は、他の実施態様が有用ではなく、本発明の範囲より前記他の実施態様を排除することを示すことを意味しない。
【００１５】
アルカリ金属（Ａ）の充分量が全ての”レドックス活性”元素Ｍが酸化／還元するために存在する必要がある。１つの実施態様では０＜ａ≦６である。他の実施態様では、１≦ａ≦５である。他の特別な記載がなければ、等しい”＝”、以下”≦”、あるいは以上”≧”として、代数的に記載されている変数は、およそ等しい値の範囲あるいは値、あるいは機能的に前記数と同等な値および範囲を含むことを示している。
【００１６】
前記電極活物質からのアルカリ金属の除去はレドックス活性元素Ｍの酸化状態に変化を与える（あるいはＭが１元素を越えて含まれる場合、これらの元素の少なくとも１つの元素の酸化状態に変化を与える）ことによって行われる。電極活物質中で酸化に利用可能なＭの量は、除去可能なアルカリ金属量によって定められる。このような概念は、一般に当業界でよく知られている（たとえば、米国特許第４，４７７，５４１号、Ｆｒａｉｏｌｉ、１９８４年１０月１６日発行；米国特許第６，１３６，４７２号、Ｂａｒｋｅｒ，ｅｔ  ａｌ．，２０００年１０月２４日発行；両者とも、ここに参考として挙げる）。
【００１７】
一般式（Ｉ）中のＭは少なくとも１つのレドックス活性元素である。。ここで使用される”レドックス活性元素”は、電気化学セルが通常の作動条件で作動しているとき、他の酸化状態に酸化／還元されうることによって特徴付けられる元素を含む。ここで使用される”通常の作動条件”は、前記セルが充電され、同様に前記セルの構成に使用される物質に依存する所定の電圧を示す。
【００１８】
有用なレドックス活性元素は、周期律表４から１１族の元素、同様に非遷移金属元素を含み、Ｔｉ（チタン）、Ｖ（バナジウム）、Ｃｒ（クロム）、Ｍｎ（マンガン）、Ｆｅ（鉄）、Ｃｏ（コバルト）、Ｎｉ（ニッケル）、Ｃｕ（銅）、Ｎｂ（ニオビウム）、Ｍｏ（モリブデン）、Ｒｕ（ルテニウム）、Ｒｈ（ロジウム）、Ｐｄ（パラジウム）、Ｏｓ（オスミウム）、Ｉｒ（イリジウム）、Ｐｔ（プラチナ）、Ａｕ（金）、Ｓｉ（硅素）、Ｓｎ（錫）、Ｐｂ（鉛）およびそれらの組み合わせよりなる群から選択されたものが含まれるが、これらに限定されるものではない。好ましいものとしては、第１列遷移群（周期律表の第４周期）、つまりＴｉ、Ｖ、Ｃｒ、Ｍｎ、Ｆｅ、Ｃｏ、Ｎｉ、Ｃｕおよびそれらの組み合わせよりなる群から選択される。１つの実施態様では、ＭはＴｉ、Ｖ、Ｃｒ、Ｍｎ、Ｆｅ、Ｃｏ、Ｎｉ、Ｃｕ、Ｓｉ、Ｓｎ、Ｐｂおよびそれらの組み合わせよりなる群から選択される。
【００１９】
ここで、”族”はＩＵＰＡＣ周期律表で規定される周期律表の族番号（欄）を指す。たとえば、米国特許第６，１３６，４７２号、Ｂａｒｋｅｒ  ｅｔ  ａｌ．，２０００年１０月２４日発行参照。ここで使用される”含む”および類義語は非限定的な意味であり、リスト中に列挙されている事項は、本発明の前記物質、組成物、装置、方法中で有用な他の類似の事項を排除するものではない。
【００２０】
１つの実施態様において、Ｍ＝Ｍ’ｌＭ”ｍで、ここで、（ｌ＋ｍ）＝ｂ、Ｍ’およびＭ”はそれぞれ上述のレドックス活性元素である。他の実施態様においてＭ’およびＭ”は、それぞれＴｉ、Ｖ、Ｃｒ、Ｍｎ、Ｆｅ、Ｃｏ、Ｎｉ、Ｃｕ、Ｍｏ、Ｗおよびそれらの組み合わせよりなる群から選択される。
【００２１】
さらに、他の実施態様では、Ｍ’およびＭ”の少なくとも１つは非レドックス活性元素である。ここで、”非レドックス活性元素”は安定な活物質を形成可能な元素で、前記電極活物質が通常の作動条件で作動しているとき、酸化／還元を行わない元素である。
【００２２】
非レドックス活性元素で有用なものは、２族元素、特にＢｅ（ベリリウム）、Ｍｇ（マグネシウム）、Ｃａ（カルシウム）、Ｓｒ（ストロンチウム）、Ｂａ（バリウム）、３族元素、特にＳｃ（スカンジウム）、Ｙ（イットリウム）、およびランタニド、特にＬａ（ランタン）、Ｃｅ（セリウム）、Ｐｒ（プラセオジム）、Ｎｄ（ネオジム）、Ｓｍ（サマリウム）、１２族元素、特にＺｎ（亜鉛）、およびＣｄ（カドミウム）、１３族元素、特にＢ（ホウ素）、Ａｌ（アルミニウム）、Ｇａ（ガリウム）、Ｉｎ（インジウム）、Ｔｌ（タリウム）、１４族元素、特にＣ（炭素）、Ｇｅ（ゲルマニウム），１５族元素、特にＡｓ（ヒ素）、Ｓｂ（アンチモン）、およびＢｉ（ビスマス）、１６族元素、特にＴｅ（テルル）およびそれらの組み合わせよりなる群から選択されるが、これに限定されるものではない。
【００２３】
１つの実施態様では、Ｍ＝Ｍ’ｌＭ”ｍ、ここで（ｌ＋ｍ）＝ｂであり、そしてはＭ’およびＭ”の少なくとも１つは非レドックス活性元素である。１つの実施態様において、Ｍ”はＢｅ、Ｍｇ、Ｃａ、Ｓｒ、Ｂａ、Ｚｎ、Ｃｄおよびそれらの組み合わせよりなる群から選択される。他の実施態様では、Ｍ”はＳｃ、Ｙ、Ｌａ、Ｂ、Ａｌ、Ｇａ、Ｉｎおよびそれら組み合わせよりなる群から選択される。さらに、他の実施態様ではＭ”はＢｅ、Ｍｇ、Ｃａ、Ｓｒ、Ｂａ、Ｚｎ、Ｃｄおよびそれらの組み合わせよりなる群から選択される。
【００２４】
本発明の他の実施態様では、Ｍ＝Ｍ１ｄＭ２ｅＭ３ｆであり、ここで
（ａ）Ｍ１は少なくとも１つのレドックス活性元素；
（ｂ）Ｍ２は少なくとも１つの２＋の酸化状態の非レドックス活性元素；
（ｃ）Ｍ３は少なくとも１つの３＋の酸化状態の非レドックス活性元素；
（ｄ）ｄ＞０、ｅ≧０、ｆ≧０および（ｄ＋ｅ＋ｆ）＝ｂ、言い換えれば、１≦（ｄ＋ｅ＋ｆ）≦４である。
【００２５】
１つの実施態様では、Ｍ１は、少なくとも１つの第１列遷移群（周期律表の第４周期）から選択された遷移金属、つまりＴｉ、Ｖ、Ｃｒ、Ｍｎ、Ｆｅ、Ｃｏ、Ｎｉ、Ｃｕおよびそれらの組み合わせよりなる群から選択され、１≦ｄ≦３である。
【００２６】
１つの実施態様では、Ｍ２は、Ｂｅ、Ｍｇ、Ｃａ、Ｓｒ、Ｂａ、Ｚｎ、Ｃｄ、Ｃ、Ｇｅおよびそれら組み合わせよりなる群から選択され、０≦ｅ≦２である。他の実施態様では、Ｍ２は、Ｂｅ、Ｍｇ、Ｃａ、Ｓｒ、Ｂａ、Ｚｎ、Ｃｄおよびそれらの組み合わせよりなる群から選択される。１つの実施態様において、Ｍ３はＳｃ、Ｙ、Ｌａ、Ｂ、Ａｌ、Ｇａ、Ｉｎおよびそれらの組み合わせよりなる群から選択され、０≦ｆ≦１である。
【００２７】
再び一般式（Ｉ）を参照すると、ＸはＰ、Ａｓ、Ｓｂ、Ｓｉ、Ｇｅ、Ｖ、Ｓおよびそれらの組み合わせよりなる群から選択される。Ｘが上述の元素の組み合わせである場合、本発明の活物質は下記の公称一般式（ＩＩ）で示される。
ＡａＭｂ［Ｘ’ｃ−ｘ，Ｘ”ｘ］Ｏ（３ｃ＋１）  ，（ＩＩ）
ここで、
（ａ）  Ａ、Ｍ、ａ、ｂおよびｃは上述の通りであり；
（ｂ）  Ｘ’、Ｘ”は、Ｐ、Ａｓ、Ｓｂ、Ｓｉ、Ｇｅ、ＶおよびＳよりなる群から独立に選択され；
（ｃ）  ０≦ｘ≦ｃ；
であり、Ａ、Ｍ、Ｘ’、Ｘ”、ａ、ｂ、ｃおよびｘは前記化合物の電気的中性を保持するように選択される。
【００２８】
製造方法
使用される粒状出発物質は合成されるべき粒状活物質、用いられる反応および望ましい副生成物に依存する。本発明による活物質は、少なくとも１つのアルカリ金属含有化合物、少なくとも１つのＭ含有化合物、少なくとも１つのＸｃＯ（３ｃ＋１）含有化合物を、所望の反応生成物が形成するのに十分な時間および温度で反応させる。ここで使用される”含有”は粒状成分を含むあるいは詳細に述べた粒状成分を形成するため反応する化合物を含むことを意味する。
【００２９】
アルカリ金属源は、多数のアルカリ金属含有塩あるいはイオン性化合物のいずれをも含む。リチウム、ナトリウムおよびカリウム化合物が好ましく、リチウムを含むものが、特に好ましい。好ましくは、アルカリ金属含有化合物あるいは源は粉状あるいは粒子状で供給される。極めて多くの、このような物質が、無機化学分野で知られている。リチウム、ナトリウムおよび／またはカリウムのフッ化物、塩化物、臭化物、ヨウ化物、硝酸塩、亜硝酸塩、硫酸塩、水素硫酸塩、亜硫酸塩、重亜硫酸塩、炭酸塩、重炭酸塩、硼酸塩、燐酸塩、燐酸水素アンモニウム塩、燐酸二水素アンモニウム塩、珪酸塩、アンチモン酸塩、ヒ酸塩、ゲルマン酸塩、酸化物、アセテート、蓚酸塩等である。上記化合物中の水和物、およびそれらの組み合わせも使用可能である。組み合わせとしては、１種以上のアルカリ金属を含むことがある。これは、複合アルカリ金属活物質を反応で生成させるためである。
【００３０】
Ｍ、Ｍ’、Ｍ”、Ｍ１、Ｍ２およびＭ３（この後、単に”Ｍ”という）源としては、フッ化物、塩化物、臭化物、ヨウ化物、硝酸塩、亜硝酸塩、硫酸塩、硫酸水素塩、亜硫酸塩、重亜硫酸塩、炭酸塩、重炭酸塩、硼酸塩、燐酸塩、燐酸水素アンモニウム塩、燐酸二水素アンモニウム塩、珪酸塩、アンチモン酸塩、ヒ酸塩、ゲルマン酸塩、酸化物、水酸化物、酢酸塩、および同様に蓚酸塩が含まれる。水和物も使用可能である。
【００３１】
ＸｃＯ（３ｃ＋１）部位の供給源は、一般的で容易に入手できる。たとえば、ＸがＳｉの場合、有用な硅素源としてオルト珪酸塩、ピロケイ酸塩、たとえば（Ｓｉ３Ｏ９）６−、（Ｓｉ６Ｏ１８）１２−などの環状珪酸塩アニオンおよびたとえばＬｉＡｌ（ＳｉＯ３）２などの一般式[（ＳｉＯ３）２−]ｎで示されるピロセンである。シリカまたはＳｉＯ２も使用することができる。本発明の活物質を製造するために使用される代表的なＸがＡｓのヒ酸塩化合物は、Ｈ３ＡｓＯ４、そしてアニオン［Ｈ２ＡｓＯ４］−および[ＨＡｓＯ４]２−の塩を含む。ＸがＳｂの場合、アンチモン酸塩はＳｂ２Ｏ５、ＭＩＳｂＯ３、ＭIIIＳｂＯ４、ＭIIＳｂ２Ｏ７のようなアンチモン含有物質から供給される。ただしＭＩは１＋の酸化状態の金属、ＭIIIは３＋の酸化状態の金属、ＭIIは２＋の酸化状態の金属である。その他のアンチモン酸塩の供給源として、Ｌｉ３ＳｂＯ４、ＮＨ４Ｈ２ＳｂＯ４などの化合物、および[ＳｂＯ４]３−アニオンの他のアルカリ金属および／またはアンモニウムとの複合塩である。ＸがＳの場合、活物質を合成するために使用される硫酸塩化合物にはアルカリ金属および遷移金属硫酸塩、硫酸水素塩および（ＮＨ４）２Ｆｅ（ＳＯ４）２、ＮＨ４Ｆｅ（ＳＯ４）２などの複合金属硫酸塩が挙げられる。ＸがＧｅの場合、ＧｅＯ２などのゲルマニウム含有化合物が活物質の合成に使用することができる。最後に、ＸがＰの場合、リン酸水素アンモニウム、リン酸二水素アンモニウムおよびモノ−、ジ−およびトリ−塩基性リン酸アルカリ金属水素を使用することができる。これらの水和物およびそれらの組み合わせも使用可能である。
【００３２】
出発物質は上述の１以上の成分Ａ、ＭおよびＸｃＯ３ｃ＋１を供給する。本発明の種々の実施態様において、出発物質は組み合わせて、たとえばＭとＸｃＯ３ｃ＋１部位を組み合わせて供給することができ、したがってアルカリ金属のみを添加する。それぞれの成分を供給する出発物質の組み合わせも使用できる。
【００３３】
一般に、どのようなアニオンもＡ、ＭあるいはＸｃＯ３ｃ＋１アニオンと組み合わせることができる。しかしながら、反応中に揮発性の副生成物を生成するような出発物質を選択することが好ましい。したがって、もし可能ならば、アンモニウム塩、炭酸塩、重炭酸塩、酸化物、水酸化物などを選択するのが望ましい。これらの対イオンを有する出発物質は、反応混合物から容易に取り除くことができる水、アンモニア、二酸化炭素などの揮発性の副生成物を生成する傾向がある。同様に、硫酸塩、硫酸水素塩、重亜硫酸などの硫黄含有アニオンは、揮発性の硫黄酸化物副生成物を生成する。硝酸塩、亜硝酸塩などの窒素含有アニオンもまた揮発性のＮＯｘ副生成物を生成する。
【００３４】
本発明の活物質を製造する１つの方法として、必須の出発物質（すなわち、少なくとも１つのアルカリ金属含有化合物、少なくとも１つのＭ含有化合物、少なくとも１つのＸｃＯ３ｃ＋１含有化合物および（任意に）１以上の還元性物質あるいは還元剤）を熱水処理することを含む方法である。熱水反応では、出発物質を少量の液体（例えば、水）と混合し、加圧式容器あるいはボンベ中で、環境圧の炉で活物質を生成するために必要な温度よりも低い温度で加熱する。好ましくは、反応は圧力下において約１５０℃から４５０℃、かつ約４から４８時間行われる。または反応物が生成されるまで行われる。
【００３５】
本発明の活物質を合成するもう１つの方法は、テルミット反応を介して行われる。ここでは Ｍ（Ｍが１以上の元素の場合、酸化可能なＭ）が反応混合物中にある粒状または粉末状の金属によって還元される。
【００３６】
本発明の活物質は、Ｍの同時の酸化還元を伴うあるいは伴わない、固体状態の反応を介し合成することができる。この反応は、必須出発物質を、反応生成物が生成されるまで一定の時間上昇温度で加熱することにより行われる。
【００３７】
前記出発物質は粉末状または粒子状で供給され、ボールミル法、乳鉢と乳棒による混合などさまざまな方法で混合される。その後、混合された粉末状出発物質はペレットに圧縮されおよび／または密に結着した反応混合物を生成するためバインダ（還元剤源として作用することができる）とともに固着する。反応混合物は、反応生成物が生成されるまで、オーブン中で、一般的には約３００℃の温度で加熱される。
【００３８】
反応は、酸化あるいは還元条件において実施される。還元条件は、水素、アンモニア、一酸化炭素、メタンあるいはそれらの組み合わせ、またはその他の適当な還元ガスなどの「還元雰囲気下」において反応を行うことにより達成できる。その代わりとして、またはそれに加え、還元は、Ｍを還元する反応に関与する還元剤を反応混合物に含ませることにより行うことができる。そして、後に電極または電気化学セルに使用される際に活物質に影響を与えない副生成物を生成する。
【００３９】
１つの実施態様では、還元性物質は元素状炭素であり、還元力は炭素から一酸化炭素および／または二酸化炭素への同時酸化で提供される。反応後に残った過剰な炭素は、活物質生成物と密に混合され、最終的な電極製剤の導電性構成物質として機能する。したがって、１００％のまたはそれ以上のオーダーで過剰な炭素を使用することができる。出発物質中の炭素粒子の存在は、生成される結晶の核生成サイトを提供する。
【００４０】
還元性炭素源は、有機物質により提供することができる。前記有機物質を反応条件で加熱することで、ここで引用される「炭素質物質」および他の副生成物として、炭素リッチ分解生成物を生成する。熱分解によって生成された少なくとも一部の有機前駆物質、炭素質物質および／または副生成物が、有機前駆物質が熱分解する前、最中および／またはその後、活物質の合成反応中の還元性物質として機能する。そのような前駆物質はあらゆる液体または固体有機物質を含む（例えば、糖質やその他の炭水化物、それらの誘導体やポリマー、アセテートおよびアクリレート）。
【００４１】
酸素存在下に反応は実施されるかもしれないが、還元反応が生じる際に悪影響を及ぼさないように、反応は実質的に非酸化雰囲気で実施されるのが好ましい。実質的な非酸化雰囲気は、真空状態またはアルゴン、窒素などの不活性ガスの使用によって得ることができる。
【００４２】
好ましくは、粒状出発物質は出発物質の融点未満で加熱される。温度は約３００℃またはそれ以上、好ましくは約４５０℃またはそれ以上である。反応中ＣＯおよび／またはＣＯ２が発生する。高温ではＣＯ生成が優勢である。いくつかの反応は約６００℃より高温で実施されることが好ましい。より好ましくは約６５０℃である。多くの反応の適当な範囲は、約７５０℃から約９５０℃である。
【００４３】
約７００℃ではＣ→ＣＯおよびＣ→ＣＯ２両反応が生じる。約６００℃に近い温度ではＣ→ＣＯ２反応が優性反応である。約８００℃に近い温度では、Ｃ→ＣＯ反応が優性である。Ｃ→ＣＯ２反応の還元効果がより大きいため、結果的に還元する金属の原子単位あたり必要とされる炭素はより少量になる。
【００４４】
出発物質は、わずかな上昇比から約１０℃／分までの上昇比で加熱される。一度反応温度に達したら、反応剤（出発物質）を前記反応温度に反応が生じるために十分な時間保持する。一般的に、反応は最終反応温度において数時間実施される。
【００４５】
反応後、生成物を上昇温度から周囲（室温）温度（約１０℃から約４０℃）まで冷却するのが好ましい。また生成物を冷却し、高い冷却速度（例えば、約１００℃／分のオーダー）で冷却することも可能である。選択された出発物質の還元の容易性、反応エネルギー、および塩の融点など熱力学的検討により、還元剤の量、反応温度および反応時間など一般的な方法で調整することができる。
【００４６】
電気化学セル
電気化学セルの電極を生成するため、本発明の活物質は他の適当な物質と混合される（たとえばポリマー性バインダ、集電体、炭素のような電気伝導剤など）。電気化学セルを製造するため、上記の電極および対向電極間にイオン移動関係を形成するように液体あるいは固体電解質が設けられる。要求される場合、セパレータ部材が電極間に設けられる。対向電極、電解質組成物およびその製造方法で有用なものは、米国特許第５，７００，２９８号，Ｓｈｉ  ｅｔ  ａｌ．，１９９７年１２月２３日発行；米国特許第５，８３０，６０２号，Ｂａｒｋｅｒ  ｅｔ  ａｌ．，１９９８年１１月３日発行；米国特許第５，４１８，０９１号，Ｇｏｚｄｚ  ｅｔ  ａｌ．，１９９５年５月２３日発行；米国特許第５，５０８，１３０号，Ｇｏｌｏｖｉｎ；１９９６年４月１６日発行；米国特許第５，５４１，０２０号，Ｇｏｌｏｖｉｎ  ｅｔ  ａｌ．，１９９６年７月３０日発行；米国特許第５，６２０，８１０号，Ｇｏｌｏｖｉｎ  ｅｔ  ａｌ．，１９９７年４月１５日発行；米国特許第５，６４３，６９５号，Ｂａｒｋｅｒ  ｅｔ  ａｌ．，１９９７年７月１日発行；米国特許第５，７１２，０５９号，Ｂａｒｋｅｒ  ｅｔ  ａｌ．，１９９７年１月２７日発行；米国特許第５，８５１，５０４号，Ｂａｒｋｅｒ  ｅｔ  ａｌ．，１９９８年１２月２２日発行；米国特許第６，０２０，０８７号，Ｇａｏ，２００１年２月１日発行；および米国特許第６，１０３，４１９号，Ｓａｉｄｉ  ｅｔ  ａｌ．，２０００年８月１５日発行に記載されており、すべてはここで参考となる。
【００４７】
ここに記載される有効な電極、電解質およびその他の物質で構成される電気化学セルは下記の文献で説明されるとおりここに参考として挙げる。米国特許第４，６６８，５９５号，Ｙｏｓｈｉｎｏ  ｅｔ  ａｌ．，１９８７年５月２６日発行；米国特許第４，７９２，５０４号，Ｓｃｈｗａｂ  ｅｔ  ａｌ．，１９８８年１２月２０日発行；米国特許第４，８３０，９３９号，Ｌｅｅ  ｅｔ  ａｌ．，１９８９年５月１６日発行；米国特許第４，９３５，３１７号，Ｆａｕｔｅａｕｘ  ｅｔ  ａｌ．，１９８０年６月１９日発行；米国特許第４，９９０，４１３号，Ｌｅｅ  ｅｔ  ａｌ．，１９９１年２月５日発行；米国特許第５，０３７，７１２号，Ｓｈａｃｋｌｅ  ｅｔ  ａｌ．，１９９１年８月６日発行；米国特許第５，２６２，２５３号，Ｇｏｌｏｖｉｎ，１９９３年１１月１６日発行；米国特許第５，３００，３７３号，Ｓｈａｃｋｌｅ，１９９４年４月５日発行；米国特許第５，３９９，４４７号，Ｃｈａｌｏｎｅｒ−Ｇｉｌｌ  ｅｔ  ａｌ．，１９９５年３月２１日発行；米国特許第５，４１１，８２０号，Ｃｈａｌｏｎｅｒ−Ｇｉｌｌ，１９９５年５月２日発行；米国特許第５，４３５，０５４号，Ｔｏｎｄｅｒ  ｅｔ  ａｌ．，１９９５年７月２５日発行；米国特許第５，４６３，１７９号，Ｃｈａｌｏｎｅｒ−Ｇｉｌｌ  ｅｔ  ａｌ．，１９９５年１０月３１日発行；米国特許第５，４８２，７９５号，Ｃｈａｌｏｎｅｒ−Ｇｉｌｌ．，１９９６年１月９日発行；米国特許第５，６６０，９８４号，Ｂａｒｋｅｒ，１９９５年９月１６日発行および米国特許第６，３０６，２１５号，Ｌａｒｋｉｎ，２００１年１０月２３日発行。
下記の実施例は本発明の組成および方法を示すが、これに限定されるものではない。
【実施例１】
【００４８】
一般式Ｌｉ２ＦｅＰ２Ｏ７を下記のように製造した。下記の出発物質が供給され、反応が下記のように行われた。
Ｌｉ２ＣＯ３＋０．５Ｆｅ２Ｏ３＋２（ＮＨ４）２ＨＰＯ４＋Ｃ
→Ｌｉ２ＦｅＰ２Ｏ７＋ＣＯ＋ＣＯ２＋Ｈ２Ｏ＋ＮＨ３
反応剤は下記の割合で予備混合した。
０．０２モルＬｉ２ＣＯ３（モル重量＝７３．８８ｇ／モル）      １．５２ｇ
０．０１モルＦｅ２Ｏ３（１５９．６９ｇ／モル）                １．６４ｇ
０．０４モル（ＮＨ４）２ＨＰＯ４（１３２．０６ｇ／モル）      ４．７１ｇ    
０．１３モル元素状炭素（１２ｇ／モル）                        ０．１５ｇ
【００４９】
上記の出発物質を組み合わせ、ボールミルで前記粒子を混合した。その後、粒子混合物をペレット化した。ペレット化した混合物をアルゴン雰囲気下で約３００℃、８時間、オーブン中で加熱した。その後、前記試料をオーブンから取りだし、冷却した。この方法で合成された電極活物質は中くらいの硬さで、暗赤色を示した。ペレット化混合物を６００℃で８時間加熱すること以外は、この手順を、繰り返した。反応生成物は柔らかく、灰色を示した。
【実施例２】
【００５０】
一般式Ｎａ２ＣｏＰ２Ｏ７を下記のように製造した。下記の出発物質が供給され、反応が下記のように行われた。
Ｎａ２ＣＯ３＋０．３Ｃｏ３Ｏ４＋２（ＮＨ４）２ＨＰＯ４
→Ｎａ２ＣｏＰ２Ｏ７＋ＣＯ＋ＣＯ２＋Ｈ２Ｏ＋ＮＨ３
反応剤は下記の割合で予備混合した。
０．０２モルＮａ２ＣＯ３（モル重量＝１０６．０ｇ／モル）      １．９０ｇ
０．０６モルＣｏ３Ｏ４（２４０．８ｇ／モル）                  １．４３ｇ
０．０４モル（ＮＨ４）２ＨＰＯ４（１３２．０６ｇ／モル）      ４．７３ｇ
【００５１】
上記の混合物をＮａ２ＣｏＰ２Ｏ７活物質を生成するために、前記混合物を約６００℃から約６５０℃、８時間加熱する以外は、実施例１に詳述した反応条件下においた。この方法で合成された活物質は、柔らかく、紫色をしていた。
【実施例３】
【００５２】
一般式Ｎａ２ＮｉＰ２Ｏ７を下記のように製造した。下記の出発物質が供給され、反応が下記のように行われた。
Ｎａ２ＣＯ３＋ＮｉＯ＋２（ＮＨ４）２ＨＰＯ４
→Ｎａ２ＮｉＰ２Ｏ７＋ＣＯ＋ＣＯ２＋Ｈ２Ｏ＋ＮＨ３
反応剤は下記の割合で予備混合した。
０．０２モルＮａ２ＣＯ３（モル重量＝１０６．０ｇ／モル）      １．９０ｇ
０．０２モルＮｉＯ（７４．７１ｇ／モル）                      １．３４ｇ
０．０４モル（ＮＨ４）２ＨＰＯ４（１３２．０６ｇ／モル）      ４．１２ｇ
【００５３】
上記の混合物をＮａ２ＮｉＰ２Ｏ７活物質を生成するために、前記混合物を約６００℃、８時間加熱する以外は、実施例１に詳述した反応条件下においた。この方法で合成された活物質は、黄色／緑色の色をしていた。
【実施例４】
【００５４】
一般式Ｎａ２ＭｎＰ２Ｏ７を下記のように製造した。下記の出発物質が供給され、反応が下記のように行われた。
Ｎａ２ＣＯ３＋ＭｎＯ２＋２（ＮＨ４）２ＨＰＯ４
→Ｎａ２ＭｎＰ２Ｏ７＋ＣＯ＋ＣＯ２＋Ｈ２Ｏ＋ＮＨ３
反応剤は下記の割合で予備混合した。
０．０２モルＮａ２ＣＯ３（モル重量＝１０６．０ｇ／モル）      １．９３ｇ
０．０２モルＭｎＯ２（８６．９４ｇ／モル）                    １．５８ｇ
０．０４モル（ＮＨ４）２ＨＰＯ４（１３２．０６ｇ／モル）      ４．８０ｇ
【００５５】
上記の混合物をＮａ２ＭｎＰ２Ｏ７活物質を生成するために、前記混合物を約５００℃、８時間、加熱する以外は、実施例１に詳述した反応条件下においた。この方法で合成された活物質は、紫色だった。
【実施例５】
【００５６】
一般式Ｌｉ２Ｃｏ０．５Ｎｉ０．５Ｐ２Ｏ７を実施例１の反応条件を使用し、下記のように製造した。下記の出発物質が供給され、反応が下記のように行われた。
ＮｉＯ＋ＣｏＯ＋ＬｉＨ２ＨＰＯ４→ＬｉＣｏ０．５Ｎｉ０．５ＰＯ４
反応剤は下記の割合で予備混合した。
０．０１モルＮｉＯ（モル重量＝７４．７１ｇ／モル）          ０．９３ｇ
０．０１モルＣｏＯ（７４．９３ｇ／モル）                    ０．９１ｇ
０．０２モルＬｉＨ２ＨＰＯ４（乾燥）（１０３．９ｇ／モル）  ２．１５ｇ
【００５７】
上記の出発物質を組み合わせ、ボールミルで前記粒子を混合した。その後、粒子混合物をペレット化した。ペレット化した混合物をアルゴン雰囲気下で約８００℃、８時間、オーブン中で加熱した。前記試料をオーブンから取りだし、冷却した。この方法で合成された中間生成物は桃／紫色を示した。前記中間物質を第２の混合物を生成するために他の反応剤と混合した。反応手順は下記の通りである。
ＬｉＣｏ０．５Ｎｉ０．５ＰＯ４＋ＬｉＨ２ＰＯ４
→Ｌｉ２Ｃｏ０．５Ｎｉ０．５Ｐ２Ｏ７
反応剤は下記の割合で予備混合した。
０．０１モルＬｉＣｏ０．５Ｎｉ０．５ＰＯ４（１６０．７ｇ／モル）    １．６１ｇ
０．０１モルＬｉＨ２ＰＯ４（１０３．９ｇ／モル）                    １．０５ｇ
【００５８】
上記の混合物をＬｉ２Ｃｏ０．５Ｎｉ０．５Ｐ２Ｏ７活物質を生成するために、前記混合物を約５００℃、８時間加熱する以外は、実施例１に詳述した反応条件下においた。この方法で合成された活物質は、硬く、赤色だった。
【実施例６】
【００５９】
一般式Ｌｉ２ＮｉＰ２Ｏ７を実施例１の反応条件を使用し、下記のように製造した。下記の出発物質が供給され、反応が下記のように行われた。
Ｎｉ３（ＰＯ４）２＋２Ｌｉ２ＣＯ３＋（ＮＨ４）２ＨＰＯ４→３ＬｉＮｉＰＯ４
反応剤は下記の割合で予備混合した。
０．０２モルＬｉ２ＣＯ３（モル重量＝７３．８８ｇ／モル）        １．１５ｇ
０．０１モルＮｉ３（ＰＯ４）２（３３６．０１ｇ／モル）          ５．０９ｇ
０．０１モル（ＮＨ４）２ＨＰＯ４（１３２．０６ｇ／モル）        １．３７ｇ
【００６０】
上記の出発物質を組み合わせ、ボールミルで前記粒子を混合した。その後、粒子混合物をペレット化した。ペレット化した混合物をアルゴン雰囲気下で約８００℃、１６時間、オーブン中で加熱した。前記試料をオーブンから取りだし、冷却した。この方法で合成された中間生成物は桃／紫色を示した。前記中間物質を第２の混合物を生成するために他の反応剤と混合した。反応手順は下記の通りである。
ＬｉＮｉＰＯ４＋ＬｉＨ２ＰＯ４→Ｌｉ２ＮｉＰ２Ｏ７
反応剤は下記の割合で予備混合した。
０．０１モルＬｉＮｉＰＯ４（１６０．６ｇ／モル）                １．６０ｇ
０．０１モルＬｉＨ２ＰＯ４（１０３．９ｇ／モル）                １．０５ｇ
【００６１】
上記の混合物をＬｉ２ＮｉＰ２Ｏ７活物質を生成するために、前記混合物を約５００℃、８時間加熱する以外は、実施例１に詳述した反応条件下においた。この方法で合成された活物質は、硬く、黄色だった。
【実施例７】
【００６２】
一般式Ｌｉ２ＶＰ２Ｏ７を実施例１の反応条件を使用し、下記のように製造した。下記の出発物質が供給され、反応が下記のように行われた。
Ｌｉ２ＣＯ３＋０．５Ｖ２Ｏ５＋２（ＮＨ４）２ＨＰＯ４
→Ｌｉ２ＶＰ２Ｏ７＋ＣＯ＋ＣＯ２＋Ｈ２Ｏ＋ＮＨ３
反応剤は下記の割合で予備混合した。
０．０１モルＬｉ２ＣＯ３（モル重量＝７３．８８ｇ／モル）        ０．９３ｇ
０．００５モルＶ２Ｏ５（１８１．９ｇ／モル）                    ０．８４ｇ
０．０３モル（ＮＨ４）２ＨＰＯ４（１３２．０６ｇ／モル）        ３．３１ｇ
【００６３】
上記の混合物をＬｉ２ＶＰ２Ｏ７活物質を生成するために、前記混合物を約３００℃、８時間加熱する以外は、実施例１に詳述した反応条件下においた。この方法で合成された活物質は緑色で砕けやすかった。
【実施例８】
【００６４】
一般式Ｌｉ２ＭｎＰ２Ｏ７を実施例１の反応条件を使用し、下記のように製造した。下記の出発物質が供給され、反応が下記のように行われた。
Ｌｉ２ＣＯ３＋ＭｎＯ２＋２（ＮＨ４）２ＨＰＯ４
→Ｌｉ２ＭｎＰ２Ｏ７＋ＣＯ＋ＣＯ２＋Ｈ２Ｏ＋ＮＨ３
反応剤は下記の割合で予備混合した。
０．０２モルＬｉ２ＣＯ３（モル重量＝７３．８８ｇ／モル）        １．５２ｇ
０．０２モルＭｎＯ２（８６．９４ｇ／モル）                      １．７９ｇ
０．０４モル（ＮＨ４）２ＨＰＯ４（１３２．０６ｇ／モル）        ５．４３ｇ
【００６５】
上記の混合物をＬｉ２ＭｎＰ２Ｏ７活物質を生成するために、前記混合物を約５００℃、８時間加熱する以外は、実施例１に詳述した反応条件下においた。この方法で合成された活物質は白色だった。
【実施例９】
【００６６】
一般式Ｎａ２ＣｕＰ２Ｏ７を下記のように製造した。下記の出発物質が供給され、反応が下記のように行われた。
Ｎａ２ＣＯ３＋ＣｕＯ＋２（ＮＨ４）２ＨＰＯ４
→Ｎａ２ＣｕＰ２Ｏ７＋ＣＯ＋ＣＯ２＋Ｈ２Ｏ＋ＮＨ３
反応剤は下記の割合で予備混合した。
０．０２モルＮａ２ＣＯ３（モル重量＝１０６．０ｇ／モル）      １．８７ｇ
０．０２モルＣｕＯ（７９．５５ｇ／モル）                      １．４０ｇ
０．０４モル（ＮＨ４）２ＨＰＯ４（１３２．０６ｇ／モル）      ４．６６ｇ
【００６７】
上記の混合物をＮａ２ＣｕＰ２Ｏ７活物質を生成するために、前記混合物を約６００℃、８時間加熱する以外は、実施例１に詳述した反応条件下においた。この方法で合成された活物質は、硬く、青色の色をしていた。
【実施例１０】
【００６８】
一般式Ｌｉ２ＣｕＰ２Ｏ７を実施例１の反応条件を使用し、下記のように製造した。下記の出発物質が供給され、反応が下記のように行われた。
ＣｕＯ＋２ＬｉＨ２ＰＯ４→Ｌｉ２ＣｕＰ２Ｏ７Ｈ２Ｏ
反応剤は下記の割合で予備混合した。
０．０２モルＣｕＯ（モル重量＝７９．５５ｇ／モル）                １．５９ｇ
０．０４モル＋ＬｉＨ２ＰＯ４（１０３．９ｇ／モル）                ４．１４ｇ
【００６９】
上記の混合物をＬｉ２ＣｕＰ２Ｏ７活物質を生成するために、前記混合物を約７００℃、８時間加熱する以外は、実施例１に詳述した反応条件下においた。この方法で合成された活物質は、半硬質でオリーブグリーンの色をしていた。
【実施例１１】
【００７０】
一般式Ｌｉ０．５Ｎａ０．５ＦｅＰ２Ｏ７を実施例１の反応条件を使用し、下記のように製造した。下記の出発物質が供給され、反応が下記のように行われた。
０．２５Ｌｉ２ＣＯ３＋０．２５Ｎａ２ＣＯ３＋Ｆｅ２Ｏ３＋２（ＮＨ４）２ＨＰＯ４
→Ｌｉ０．５Ｎａ０．５ＦｅＰ２Ｏ７＋ＣＯ＋ＣＯ２＋Ｈ２Ｏ＋ＮＨ３
反応剤は下記の割合で予備混合した。
０．００３モルＬｉ２ＣＯ３（モル重量＝７３．８８ｇ／モル）      ０．２３０ｇ
０．００３モルＮａ２ＣＯ３（モル重量＝１０６．０ｇ／モル）      ０．３３０ｇ
０．００６モルＦｅ２Ｏ３（１５９．６９ｇ／モル）                １．０００ｇ
０．０２５モル（ＮＨ４）Ｈ２ＰＯ４（１１５．０３ｇ／モル）      ２．８８０ｇ
【００７１】
上記の混合物をＬｉ０．５Ｎａ０．５ＦｅＰ２Ｏ７活物質を生成するために、前記混合物を約７００℃、１時間加熱する以外は、実施例１に詳述した反応条件下においた。この方法で合成された活物質は、半硬質で赤色をしていた。
【００７２】
ここに記載した前記実施例および他の実施態様は例示であって本発明の方法および組成の範囲の記載を限定するものではない。同等の変形および特殊な実施態様、物質、組成および方法のバリエーションは実質的に同等な効果とともに本発明の範囲内である。
【産業上の利用可能性】
【００７３】
本発明の新規の電極物質、電極およびバッテリは当業界で知られているこのような物質および装置を上回る効果を発揮することが見いだされた。このような効果には、容量の増加、イオン伝導性、電気伝導性、サイクル容量上、可逆性の向上およびコスト低減のうち１以上を含む。
【国際調査報告】
2006523930.tif 000002